(57)【特許請求の範囲】
【請求項１】
（Ａ）エチレン−ビニルアルコール共重合体（Ｉ）を主成分とする層
を備えるブロー成形容器であって、
上記（Ａ）層が、不飽和アルデヒド（ＩＩ）を含有し、
この不飽和アルデヒド（ＩＩ）の（Ａ）層における含有量が０．０１ｐｐｍ以上１００ｐｐｍ以下であることを特徴とするブロー成形容器。
【請求項２】
上記不飽和アルデヒド（ＩＩ）が不飽和脂肪族アルデヒド（ＩＩ−１）である請求項１に記載のブロー成形容器。
【請求項３】
上記不飽和アルデヒド（ＩＩ）が、クロトンアルデヒド、２，４−ヘキサジエナールおよび２，４，６−オクタトリエナールからなる群より選ばれる少なくとも１種である請求項１または２に記載のブロー成形容器。
【請求項４】
上記（Ａ）層が、共役ポリエン化合物を含有し、
この共役ポリエン化合物の（Ａ）層における含有量が０．０１ｐｐｍ以上１，０００ｐｐｍ以下である請求項１、請求項２又は請求項３に記載のブロー成形容器。
【請求項５】
上記共役ポリエン化合物が、ソルビン酸及び／又はソルビン酸塩である請求項４に記載のブロー成形容器。
【請求項６】
（Ｂ）上記（Ａ）層の内面側及び外面側に配置され、Ｆｅｄｏｒｓの式から算出する溶解性パラメータが１１以下である熱可塑性樹脂を主成分とする層、及び
（Ｃ）上記（Ａ）層と（Ｂ）層との間に配置され、カルボン酸変性ポリオレフィンを主成分とする層
を備える請求項１から請求項５のいずれかに１項に記載のブロー成形容器。
【請求項７】
（Ｄ）エチレン−ビニルアルコール共重合体（Ｉ）、Ｆｅｄｏｒｓの式から算出する溶解性パラメータが１１以下である熱可塑性樹脂、及びカルボン酸変性ポリオレフィンを含有する層を備える請求項６に記載のブロー成形容器。
【請求項８】
上記（Ｄ）層が、ブロー成形容器の製造工程における上記（Ａ）層、（Ｂ）層及び（Ｃ）層の回収物を用いて形成される請求項７に記載のブロー成形容器。
【請求項９】
上記（Ａ）層の平均厚みが、全層平均厚みの５．０％以下であり、
かつ上記（Ｄ）層におけるエチレン−ビニルアルコール共重合体（Ｉ）の含有量が９．０質量％以下である請求項７又は請求項８に記載のブロー成形容器。
【請求項１０】
請求項１から請求項９のいずれか１項に記載のブロー成形容器を備える燃料容器。
【請求項１１】
請求項１から請求項９のいずれか１項に記載のブロー成形容器を備えるブロー成形ボトル容器。
【請求項１２】
エチレン−ビニルアルコール共重合体（Ｉ）を主成分とする樹脂組成物を用いてブロー成形する工程を有し、
上記樹脂組成物が不飽和アルデヒド（ＩＩ）を含有し、
この不飽和アルデヒド（ＩＩ）の上記樹脂組成物における含有量が０．０１ｐｐｍ以上１００ｐｐｍ以下である請求項１から請求項９のいずれか１項に記載のブロー成形容器の製造方法。
【発明の詳細な説明】
【技術分野】
【０００１】
本発明は、ブロー成形容器及び燃料容器、並びにブロー成形容器の製造方法に関する。
【背景技術】
【０００２】
エチレン−ビニルアルコール共重合体（以下、ＥＶＯＨと略すことがある）は、酸素等のガス遮蔽性、耐油性、非帯電性等に優れた高分子材料である。そのため、ＥＶＯＨ含有樹脂組成物は、容器、フィルム、シート等に成形され、各種包装材料等として広く用いられている。特に、ブロー成形容器等の分野においては、上記ＥＶＯＨ含有樹脂組成物からなる層と、耐湿性、耐衝撃性等に優れる他の熱可塑性樹脂の層等とからなる多層構造が広く採用されている。【０００３】
上記ブロー成形容器においては、一般に溶融成形が行われるが、この溶融成形によりゲル・ブツ、ストリーク等の欠陥が発生し、成形品の外観性を損ねる場合がある。加えて、上記ゲル・ブツ等は成形品の外観を損ねるだけでなく性能劣化をも引き起こすため、これらの発生を抑制することが必要とされる。【０００４】
また、ブロー成形容器の生産工程において、樹脂の切り替え、週末等の生産停止、成形金型の交換作業等のため、溶融成形装置の運転を一旦停止し、一定期間の後に再起動させる必要がある。この場合、装置内に残留した少量の樹脂組成物が、装置の昇温・降温過程で劣化し、再起動時にゲルとなって、成形品の外観性や強度等の品質を悪化させるという不都合が生じる。そのため、上記装置の再起動後は、一定時間運転してこのようなゲル等の発生がなくなり、成形品の外観が通常状態に回復するまで待つ必要がある。生産コストの観点から上記回復にかかる時間は短いこと、即ちセルフパージ性が良好であることが好ましいが、従来のＥＶＯＨ含有樹脂組成物のセルフパージ性は良好とは言い難い。【０００５】
そこで、セルフパージ性を改善したＥＶＯＨ含有樹脂組成物として、（１）ＥＶＯＨ樹脂にポリオレフィン樹脂、カルボン酸変性ポリオレフィン樹脂、炭素数９以下の低級脂肪酸のアルカリ土類金属塩を特定の割合で添加した樹脂組成物（特開平５−２５５５５４号公報）、（２）特定の粘度を有し分子量が７５未満のカルボン酸及びアルカリ土類金属塩を特定の割合で含有するＥＶＯＨ含有樹脂組成物（特開２００１−２３４００８号公報）が知られている。しかし、これらのＥＶＯＨ含有樹脂組成物はアルカリ土類金属を含有するため成型品の着色が起こるおそれがあり、またセルフパージ性も十分とは言えない。特に、上記（１）のＥＶＯＨ含有樹脂組成物は、ポリオレフィン樹脂の添加により、色相の悪化やロングラン性の低下が起こるという不都合がある。【０００６】
また、エチレンと酢酸ビニルとの重合工程にクロトンアルデヒドを共存させるＥＶＯＨの製造法が知られている（特開２００７−３１７２５号公報）。この製造法によれば、重合中にクロトンアルデヒドを共存させることで、重合缶内部のスケール付着を抑制することができる。その結果、この製造法によって製造されたＥＶＯＨのフィルムにおいては、上記スケールが剥離して重合体中に混入することに起因するフィッシュアイの発生を減らすことができるとされている。【０００７】
しかしながら、上記製造法において、重合時に添加したクロトンアルデヒドは、重合工程及びケン化工程で消費され、更には洗浄工程等で水洗されてしまうため、最終的に得られるＥＶＯＨ含有樹脂組成物中にはほとんど残存しない。これは、クロトンアルデヒドの水への溶解度が１８．１ｇ／１００ｇ（２０℃）（ＴＨＥ  ＭＥＲＣＫ  ＩＮＤＥＸ  １４ｔｈ  ２００６）であることによる。したがって、得られたＥＶＯＨの二次加工（溶融成形など）における熱安定性やロングラン性の改善へのクロトンアルデヒドなどの不飽和アルデヒドの効果は、未知であった。
【先行技術文献】
【特許文献】
【０００８】
【特許文献１】特開平５−２５５５５４号公報
【特許文献２】特開２００１−２３４００８号公報
【特許文献３】特開２００７−３１７２５号公報
【発明の概要】
【発明が解決しようとする課題】
【０００９】
本発明は、以上のような事情に基づいてなされたものであり、その目的は、溶融成形によるゲル・ブツ、ストリーク等の欠陥の発生及び着色が抑制され、外観性に優れるブロー成形容器を提供することである。また、製造の際のセルフパージ性が良好であり、十分な強度等の品質を有し、低コストで製造することが可能なブロー成形容器を提供することである。
【課題を解決するための手段】
【００１０】
上記課題を解決するためになされた発明は、
（Ａ）エチレン−ビニルアルコール共重合体（Ｉ）を主成分とする層（以下、「（Ａ）層」ともいう）
を備えるブロー成形容器であって、
上記（Ａ）層が、不飽和アルデヒド（ＩＩ）を含有し、
この不飽和アルデヒド（ＩＩ）の（Ａ）層における含有量が０．０１ｐｐｍ以上１００ｐｐｍ以下であることを特徴とするブロー成形容器である。【００１１】
本発明のブロー成形容器は、不飽和アルデヒド（ＩＩ）の含有量が上記特定範囲である（Ａ）層を備えることで、溶融成形によるゲル・ブツ、ストリーク等の欠陥の発生を防止することができ、外観性に優れる。また、上記（Ａ）層が上記特定量の不飽和アルデヒド（ＩＩ）を含有することで、ブロー成形容器の製造工程におけるセルフパージ性にも優れるため、当該ブロー成形容器の製造コストを低減することができる。
なお、本発明において主成分とは、全体の過半を占める成分をいい、全体が主成分のみからなる場合も含む意味である。【００１２】
上記不飽和アルデヒド（ＩＩ）が不飽和脂肪族アルデヒド（ＩＩ−１）であることが好ましく、クロトンアルデヒド、２，４−ヘキサジエナールおよび２，４，６−オクタトリエナールからなる群より選ばれる少なくとも１種であることがより好ましい。【００１３】
溶融成形時のフィッシュアイやゲル、ストリークの発生を抑制する不飽和アルデヒド（ＩＩ）の作用は、必ずしも明確ではないが、不飽和アルデヒド（ＩＩ）は、ＥＶＯＨ（Ｉ）に比べ酸化されやすい。このため、加熱溶融時、酸素によるＥＶＯＨ（Ｉ）の酸化劣化は、不飽和アルデヒド（ＩＩ）がＥＶＯＨ（Ｉ）よりも早く酸化されることで抑制されているものと推定される。【００１４】
上記（Ａ）層が共役ポリエン化合物を含有し、この共役ポリエン化合物の（Ａ）層における含有量が０．０１ｐｐｍ以上１，０００ｐｐｍ以下であることが好ましい。【００１５】
このように（Ａ）層が上記特定量の共役ポリエン化合物をさらに含有することで、溶融成形時の酸化劣化の抑制により、ゲル・ブツ等の欠陥、着色等の発生をより低減し、外観性をさらに向上することができる。また、上記（Ａ）層が上記特定量の共役ポリエン化合物を含有することで、セルフパージ性にもより優れるため、当該ブロー成形容器はコストをさらに低減することができる。【００１６】
上記共役ポリエン化合物としては、ソルビン酸及び／又はソルビン酸塩が好ましい。このように上記共役ポリエン化合物としてソルビン酸及び／又はソルビン酸塩を含有することで、溶融成形時の酸化劣化をより効果的に抑制することができ、ゲル・ブツ等の欠陥の発生及び着色防止性、並びに外観性を効果的に向上することができる。また、上記（Ａ）層が共役ポリエン化合物としてソルビン酸及び／又はソルビン酸塩を含有することで、長時間連続して溶融成形した場合でもゲル・ブツ等の発生が抑制され、耐衝撃性に優れたブロー成形容器を得ることができる。【００１７】
当該ブロー成形容器は、
（Ｂ）上記（Ａ）層の内面側及び外面側に配置され、Ｆｅｄｏｒｓの式から算出する溶解性パラメータが１１以下である熱可塑性樹脂を主成分とする層（以下、「（Ｂ）層」ともいう）、及び
（Ｃ）上記（Ａ）層と（Ｂ）層との間に配置され、カルボン酸変性ポリオレフィンを主成分とする層（以下、「（Ｃ）層」ともいう）
を備えることが好ましい。【００１８】
当該ブロー成形容器は、（Ａ）層に加えて、（Ｂ）層及び（Ｃ）層をさらに備えることで、高湿度下でのガス遮蔽性、耐油性、耐衝撃性等を向上させることができる。【００１９】
当該ブロー成形容器は、
（Ｄ）エチレン−ビニルアルコール共重合体（Ｉ）、Ｆｅｄｏｒｓの式から算出する溶解性パラメータが１１以下である熱可塑性樹脂、及びカルボン酸変性ポリオレフィンを含有する層（以下、「（Ｄ）層」ともいう）
を備えることが好ましい。【００２０】
当該ブロー成形容器は、（Ｄ）層をさらに有することで、高湿度下でのガス遮蔽性、耐衝撃性等をより向上させることができる。【００２１】
上記（Ｄ）層が、ブロー成形容器の製造工程における上記（Ａ）層、（Ｂ）層及び（Ｃ）層の回収物を用いて形成されることが好ましい。上記（Ｄ）層が、ブロー成形容器の製造工程における上記（Ａ）層、（Ｂ）層及び（Ｃ）層の回収物を用いて形成されることで、当該ブロー成形容器の製造工程において発生するバリ、検定の不合格品等が（Ｄ）層に再利用され、材料樹脂を無駄なく利用でき、低廉性が向上する。【００２２】
当該ブロー成形容器は、上記（Ａ）層の層厚みが、全層厚みの５．０％以下であり、かつ上記（Ｄ）層におけるエチレン−ビニルアルコール共重合体の含有量が９．０質量％以下であることが好ましい。当該ブロー成形容器は、（Ａ）層の層厚みを、全層厚みの５．０％以下とし、かつ上記（Ｄ）層におけるエチレン−ビニルアルコール共重合体の含有量を９．０質量％以下とすることで、優れたガス遮蔽性、耐油性、外観性、セルフパージ性等を保持しながら、耐衝撃性をより向上させることができる。【００２３】
当該ブロー成形容器は、燃料容器に好適に用いられる。当該ブロー成形容器はガス遮蔽性、耐油性等に優れると共に、外観性にも優れるため、燃料容器に好適に用いることができる。【００２４】
また、当該ブロー成形容器は、ブロー成形ボトルに好適に用いられる。当該ブロー成形容器はガス遮蔽性、耐油性等に優れると共に、外観性にも優れる。【００２５】
また、当該ブロー成形容器の好ましい製造方法は、
エチレン−ビニルアルコール共重合体（Ｉ）を主成分とする樹脂組成物を用いてブロー成形する工程を有し、
上記樹脂組成物が不飽和アルデヒド（ＩＩ）を含有し、この不飽和アルデヒド（ＩＩ）の上記樹脂組成物における含有量が０．０１ｐｐｍ以上１００ｐｐｍ以下である。当該ブロー成形容器の製造方法によれば、ゲル・ブツ、ストリーク等の欠陥の発生及び着色が抑制されるため、外観に優れたブロー成形容器を得ることができる。また、当該ブロー成形容器の製造方法に用いる樹脂組成物はセルフパージ性に優れるため、製造コストを低減することができる。
【発明の効果】
【００２６】
本発明のブロー成形容器は、ＥＶＯＨの特性としての十分なガス遮蔽性、耐油性を有することに加えて、（Ａ）層に特定量の不飽和アルデヒド（ＩＩ）を含有することで、溶融成形によるゲル・ブツ、ストリーク等の欠陥の発生及び着色が抑制されるため、外観性に優れる。また、当該ブロー成形容器は、上記（Ａ）層が上記特定量の不飽和アルデヒド（ＩＩ）を含有することで、製造工程におけるセルフパージ性にも優れるため、当該ブロー成形容器の製造コストを低減することができる。そのため、当該ブロー成形容器は、様々な用途に用いられ、特に燃料容器やブロー成形ボトル容器として好適である。
【図面の簡単な説明】
【００２７】
【図１】本発明のブロー成形容器の一実施形態を示す模式的部分断面図である。
【発明を実施するための形態】
【００２８】
以下、本発明の実施の形態について図面を参照しつつ説明するが、本発明はこれらに限定されない。また、例示される材料は、特に記載がない限り、１種を単独で用いてもよいし、２種以上を併用してもよい。
【００２９】
＜ブロー成形容器＞
図１のブロー成形容器１は、
（Ａ）エチレン−ビニルアルコール共重合体（Ｉ）を主成分とする層４、
（Ｂ）上記（Ａ）層の内面側及び外面側に配置され、Ｆｅｄｏｒｓの式から算出する溶解性パラメータが１１以下である熱可塑性樹脂を主成分とする層６、
（Ｃ）上記（Ａ）層と（Ｂ）層との間に配置され、カルボン酸変性ポリオレフィンを主成分とする層５、及び
（Ｄ）エチレン−ビニルアルコール共重合体（Ｉ）、Ｆｅｄｏｒｓの式から算出する溶解性パラメータが１１以下である熱可塑性樹脂、及びカルボン酸変性ポリオレフィンを含有する層７を備える。具体的にブロー成形容器１は、容器内部表面２から容器外部表面３に向かって、（Ｂ）層６、（Ｃ）層５、（Ａ）層４、（Ｃ）層５、（Ｄ）層７、（Ｂ）層６の順に積層した多層構造を有する。なお、図１はブロー成形容器１の周壁の部分断面図である。以下、各層毎に説明する。
【００３０】
＜（Ａ）層＞
（Ａ）層４は、ＥＶＯＨ（Ｉ）を主成分とする層であり、０．０１ｐｐｍ以上１００ｐｐｍ以下の不飽和アルデヒド（ＩＩ）を含有する。ブロー成形容器１は、上記特定量の不飽和アルデヒド（ＩＩ）を含有する（Ａ）層４を備えることで、溶融成形によるゲル・ブツ、ストリーク等の欠陥の発生を抑制することができ、外観性に優れる。また、上記（Ａ）層４が上記特定量の不飽和アルデヒド（ＩＩ）を含有することで、ブロー成形容器１の製造工程におけるセルフパージ性にも優れるため、製造コストを低減することができる。また、上記（Ａ）層４は、共役ポリエン化合物をさらに含有することが好ましい。さらに、上記（Ａ）層４は、本発明の効果を損なわない限り、ホウ素化合物、酢酸及び／又は酢酸塩、リン化合物、その他の任意成分を含有してもよい。以下、各成分について詳述する。
【００３１】
［ＥＶＯＨ（Ｉ）］
本発明に用いられるＥＶＯＨ（Ｉ）は、エチレン−ビニルエステル共重合体をケン化して得られるエチレン−ビニルアルコール共重合体である。
【００３２】
上記ＥＶＯＨ（Ｉ）のエチレン含有量としては、通常２０モル％以上６０モル％以下であり、２０モル％以上４５モル％以下であることが好ましく、２４モル％以上４５モル％以下であることが好ましく、２７モル％以上４２モル％以下であることがより好ましく、２７モル％以上３８モル％以下であることがさらに好ましい。エチレン含有量が２０モル％未満であると、ＥＶＯＨは、溶融押出時の熱安定性が低下してゲル化しやすくなり、ゲル・ブツ、ストリーク等の欠陥を発生し易くなる。特に一般的な溶融押出し時の条件よりも高温又は高速の条件下で長時間運転を行うと、ＥＶＯＨのゲル化は顕著となる。また、ＥＶＯＨは、エチレン含有量が６０モル％を超えるとガス遮断性が低下するおそれがある。
【００３３】
上記ＥＶＯＨ（Ｉ）のビニルエステル成分のケン化度としては、通常８５％以上であり、９０％以上が好ましく、９８％以上がより好ましく、９９％以上がさらに好ましい。ＥＶＯＨは、上記ＥＶＯＨのビニルエステル成分のケン化度が８５％未満であると熱安定性が不十分となるおそれがある。
【００３４】
上記ＥＶＯＨ（Ｉ）の製造に用いるビニルエステルとしては、例えば酢酸ビニルが代表的なものとして挙げられるが、それ以外に、プロピオン酸ビニル、ピバリン酸ビニル等のその他の脂肪酸ビニルエステルを使用することができる。
【００３５】
上記ＥＶＯＨ（Ｉ）は、エチレン及びビニルエステルに加えて、さらにビニルシラン系化合物を共重合体成分として使用することができる。上記ＥＶＯＨにおけるビニルシラン系化合物の含有量としては、０．０００２〜０．２モル％である。
【００３６】
上記ビニルシラン系化合物としては、例えばビニルトリメトキシシラン、ビニルトリエトキシシラン、ビニルトリ（β−メトキシ−エトキシ）シラン、γ−メタクリルオキシプロピルメトキシシラン等が挙げられる。これらのうち、ビニルトリメトキシシラン及びビニルトリエトキシシランが好ましい。
【００３７】
上記ＥＶＯＨ（Ｉ）は、本発明の効果を損なわない範囲で、エチレン、ビニルエステル及びビニルシラン系化合物以外のその他の単量体を共重合体成分として使用してもよい。
【００３８】
上記その他の単量体としては、例えば
プロピレン、ブチレン等の不飽和炭化水素；
（メタ）アクリル酸、（メタ）アクリル酸メチル、（メタ）アクリル酸エチル等の不飽和カルボン酸又はそのエステル；
Ｎ−ビニルピロリドン等のビニルピロリドン等が挙げられる。
【００３９】
上記（Ａ）層４におけるＥＶＯＨ（Ｉ）の含有量としては、通常９５質量％以上であり、９８．０質量％以上であることが好ましく、９９．０質量％であることがより好ましく、９９．５質量％以上であることがさらに好ましい。ＥＶＯＨ（Ｉ）の含有量を上記特定範囲とする上記（Ａ）層４を備えることで、当該ブロー成形品は各種ガス遮蔽性、耐油性等に優れる。
【００４０】
［不飽和アルデヒド（ＩＩ）］
上記（Ａ）層４は、ＥＶＯＨ（Ｉ）と共に０．０１ｐｐｍ以上１００ｐｐｍ以下の不飽和アルデヒド（ＩＩ）を必須成分として含有する。
【００４１】
不飽和アルデヒド（ＩＩ）は、分子内に炭素−炭素二重結合もしくは三重結合を有するアルデヒド類であり、不飽和脂肪族アルデヒド（ＩＩ−１）が好ましく、クロトンアルデヒド、２，４−ヘキサジエナールおよび２，４，６−オクタトリエナールからなる群より選ばれる少なくとも１種であることがより好ましい。
【００４２】
上記（Ａ）層４における不飽和アルデヒド（ＩＩ）の含有量としては、０．０１ｐｐｍ以上１００ｐｐｍ以下であり、０．０５ｐｐｍ以上５０ｐｐｍ以下が好ましく、０．１ｐｐｍ以上３０ｐｐｍ以下が好ましく、０．１５ｐｐｍ以上２０ｐｐｍ以下がより好ましい。ブロー成形容器１は、上記（Ａ）層４における不飽和アルデヒド（ＩＩ）の含有量が０．０１ｐｐｍ未満であると、製造時のセルフパージ性が不十分となるおそれがある。また、１００ｐｐｍを超えると、溶融成形時に不飽和アルデヒド（ＩＩ）が架橋効果を示し、ゲル・ブツ、ストリーク等の欠陥の発生及び着色を誘発するおそれがあるため、外観性が不十分となる場合がある。ここで、上記（Ａ）層４における不飽和アルデヒド（ＩＩ）の含有量とは、（Ａ）層４を形成するＥＶＯＨ（Ｉ）を主成分とする樹脂組成物（以下、「ＥＶＯＨ含有樹脂組成物」ともいう）の全固形分質量に対する割合で表し、具体的には、乾燥させた乾燥樹脂組成物中に含有される不飽和アルデヒド（ＩＩ）を定量して得られた値をいう。
【００４３】
不飽和アルデヒド（ＩＩ）としては、不飽和脂肪族アルデヒド（ＩＩ−１）が好ましく、たとえばアクリルアルデヒド（アクロレイン）、クロトンアルデヒド、メタクリルアルデヒド、２−メチル−２−ブテナール、２−ブチナール、２−ヘキセナール、２，６−ノナジエナール、２，４−ヘキサジエナール、２，４，６−オクタトリエナール、２−ヘキセナール、５−メチル−２−ヘキセナールなどの分子内に炭素−炭素二重結合を有するアルデヒド類；プロピオルアルデヒド、２−ブチン−１−アール、２−ペンチン−１−アールなどの炭素−炭素三重結合を有するアルデヒド類が好ましく、直鎖又は分岐のある炭素−炭素二重結合を有する不飽和脂肪族アルデヒドがより好ましく、クロトンアルデヒド、２，４−ヘキサジエナールおよび２，４，６−オクタトリエナールからなる群より選ばれる少なくとも１種であることがより好ましく、中でも水への溶解性が高く、沸点が１００℃付近のクロトンアルデヒドはたとえば、洗浄工程や乾燥工程で必要に応じて過剰分を除去または不足分を追加することが容易であるので、より好ましい。また、不飽和アルデヒド（ＩＩ）のアルデヒド部分を含めた炭素数としては、３〜１０が好ましく、４〜８がより好ましく、４、６、８がさらに好ましい。
【００４４】
［共役ポリエン化合物］
上記（Ａ）層４は、共役ポリエン化合物をさらに含有することが好ましく、この共役ポリエン化合物の含有量としては、０．０１ｐｐｍ以上１，０００ｐｐｍ以下が好ましく、０．１ｐｐｍ以上１，０００ｐｐｍ以下がより好ましい。ブロー成形容器１は、上記特定量の共役ポリエン化合物をさらに含有する（Ａ）層４を備えることで、溶融成形時の酸化劣化を抑制することができ、ゲル・ブツ等の欠陥の発生及び着色がより起こり難くなるため、外観性により優れる。また、上記（Ａ）層４が上記特定量の共役ポリエン化合物を含有することで、長時間連続して溶融成形した場合でもゲル・ブツ等の発生が抑制され、耐衝撃性に優れたブロー成形容器を得ることができる。
【００４５】
上記共役ポリエン化合物とは、炭素−炭素二重結合と炭素−炭素単結合が交互に繋がってなる構造を有し炭素−炭素二重結合の数が２個以上である、いわゆる共役二重結合を有する化合物である。上記共役ポリエン化合物は、共役二重結合を２個有する共役ジエン、３個有する共役トリエン、又はそれ以上の数を有する共役ポリエンであってもよい。また、上記共役二重結合が互いに共役せずに１分子中に複数組あってもよい。例えば、桐油のように共役トリエン構造が同一分子内に３個ある化合物も上記共役ポリエン化合物に含まれる。
【００４６】
上記共役ポリエン化合物としては、共役二重結合の数が７個以下であることが好ましい。上記（Ａ）層４が、共役二重結合を８個以上有する共役ポリエン化合物を含有すると、ブロー成形容器１の着色が起こる可能性がある。
【００４７】
上記共役ポリエン化合物は、共役二重結合に加えて、カルボキシル基及びその塩、水酸基、エステル基、カルボニル基、エーテル基、アミノ基、イミノ基、アミド基、シアノ基、ジアゾ基、ニトロ基、スルホン基及びその塩、スルホニル基、スルホキシド基、スルフィド基、チオール基、リン酸基及びその塩、フェニル基、ハロゲン原子、二重結合、三重結合等のその他の官能基を有していてもよい。
【００４８】
上記共役ポリエン化合物としては、例えば
イソプレン、２，３−ジメチル−１，３−ブタジエン、２，３−ジエチル−１，３−ブタジエン、２−ｔ−ブチル−１，３−ブタジエン、１，３−ペンタジエン、２，３−ジメチル−１，３−ペンタジエン、２，４−ジメチル−１，３−ペンタジエン、３，４−ジメチル−１，３−ペンタジエン、３−エチル−１，３−ペンタジエン、２−メチル−１，３−ペンタジエン、３−メチル−１，３−ペンタジエン、４−メチル−１，３−ペンタジエン、１，３−ヘキサジエン、２，４−ヘキサジエン、２，５−ジメチル−２，４−ヘキサジエン、１，３−オクタジエン、１，３−シクロペンタジエン、１，３−シクロヘキサジエン、１−フェニル−１，３−ブタジエン、１，４−ジフェニル−１，３−ブタジエン、１−メトキシ−１，３−ブタジエン、２−メトキシ−１，３−ブタジエン、１−エトキシ−１，３−ブタジエン、２−エトキシ−１，３−ブタジエン、２−ニトロ−１，３−ブタジエン、クロロプレン、１−クロロ−１，３−ブタジエン、１−ブロモ−１，３−ブタジエン、２−ブロモ−１，３−ブタジエン、オシメン、フェランドレン、ミルセン、ファルネセン、センブレン、ソルビン酸、ソルビン酸エステル、ソルビン酸塩、アビエチン酸等の共役ジエン化合物；
１，３，５−ヘキサトリエン、２，４，６−オクタトリエン−１−カルボン酸、エレオステアリン酸、桐油、コレカルシフェロール、フルベン、トロポン等の共役トリエン化合物；
シクロオクタテトラエン、２，４，６，８−デカテトラエン−１−カルボン酸、レチノール、レチノイン酸等の共役ポリエン化合物等が挙げられる。なお、上記共役ポリエン化合物は１種単独で用いてもよいし、２種以上を併用することもできる。上記共役ポリエン化合物の炭素数としては、４〜３０が好ましく、４〜１０がより好ましい。
【００４９】
これらのうち、ソルビン酸、ソルビン酸エステル、ソルビン酸塩、ミルセン及びこれらのうちのいずれかの混合物が好ましく、ソルビン酸、ソルビン酸塩及びこれらの混合物がより好ましい。ソルビン酸、ソルビン酸塩及びこれらの混合物は、高温での酸化劣化の抑制効果が高く、また、食品添加剤としても広く工業的に使用されているため衛生性や入手性の観点からも好ましい。
【００５０】
上記共役ポリエン化合物の分子量は、通常１，０００以下であり、５００以下であることが好ましく、３００以下であることがより好ましい。上記共役ポリエン化合物の分子量が１，０００を超えると、ＥＶＯＨ中への分散状態が悪く、溶融成形後の外観が不良になるおそれがある。
【００５１】
上記（Ａ）層４における上記共役ポリエン化合物の含有量としては、０．０１ｐｐｍ以上１，０００ｐｐｍ以下が好ましく、０．１ｐｐｍ以上１０００ｐｐｍ以下が好ましく、０．５ｐｐｍ以上８００ｐｐｍ以下がより好ましく、１ｐｐｍ以上５００ｐｐｍ以下がさらに好ましい。ブロー成形容器１は、（Ａ）層４における共役ポリエン化合物の含有量が０．１ｐｐｍ未満であると、溶融成形時の酸化劣化を抑制する効果を十分に得られないため、ゲル・ブツが発生するおそれがある。一方、（Ａ）層４における共役ポリエン化合物の含有量が１，０００ｐｐｍを超えると、ゲル・ブツの発生を促進し、ブロー成形容器１は、外観が不良となり易い。
【００５２】
［ホウ素化合物］
上記（Ａ）層４は、ホウ素化合物をさらに含有することが好ましい。ブロー成形容器１は、ホウ素化合物をさらに含有する（Ａ）層４を備えることにより、溶融成形の際にゲル化を起こし難くなると共に、押出し成形機等のトルク変動を抑制することができるため、外観性により優れる。また、上記（Ａ）層４がホウ素化合物をさらに含有することで、製造時のセルフパージ性にもさらに優れるため、さらに低コストで製造することができる。
【００５３】
上記ホウ素化合物としては、例えば
オルトホウ酸、メタホウ酸、四ホウ酸等のホウ酸類；
ホウ酸トリエチル、ホウ酸トリメチル等のホウ酸エステル；
上記ホウ酸類のアルカリ金属塩又はアルカリ土類金属塩、ホウ砂等のホウ酸塩；
水素化ホウ素類等が挙げられる。これらのうち、ホウ酸類が好ましく、オルトホウ酸（以下、単に「ホウ酸」と称することもある）がより好ましい。
【００５４】
上記（Ａ）層４における上記ホウ素化合物の含有量としては、１００ｐｐｍ以上５，０００ｐｐｍ以下が好ましく、１００ｐｐｍ以上３，０００ｐｐｍ以下がより好ましく、１，０００ｐｐｍ以上１，５００ｐｐｍ以下がさらに好ましい。ブロー成形容器１は、（Ａ）層４におけるホウ素化合物の含有量を上記特定範囲とすることで、製造工程における加熱溶融時の押出し成形機等のトルク変動を効果的に抑制することができる。また、ホウ素化合物の含有量が１００ｐｐｍ未満であると上記効果を十分に奏することができず、５，０００ｐｐｍを超えるとゲル化し易くなり、ブロー成形容器１は、外観性が不十分となるおそれがある。
【００５５】
［酢酸及び／又は酢酸塩］
上記（Ａ）層４は、酢酸及び／又は酢酸塩を含有することが好ましい。ブロー成形容器１は、酢酸及び／又は酢酸塩をさらに含有する（Ａ）層４を備えることで、着色を防止することができるため、外観性に優れる。
【００５６】
上記酢酸及び／又は酢酸塩のうち、酢酸及び酢酸塩の両方を用いることが好ましく、酢酸及び酢酸ナトリウムを用いることがより好ましい。
【００５７】
上記（Ａ）層４における酢酸及び／又は酢酸塩の含有量としては、５０ｐｐｍ以上１，０００ｐｐｍ以下が好ましく、１００ｐｐｍ以上１，０００ｐｐｍ以下がより好ましく、１５０ｐｐｍ以上５００ｐｐｍ以下がさらに好ましく、２００ｐｐｍ以上４００ｐｐｍ以下が特に好ましい。酢酸及び／又は酢酸塩の含有量が５０ｐｐｍ未満であると、十分な着色防止の効果を得られないため、ブロー成形容器１は、黄変等により外観性が不十分となる場合がある。また、酢酸及び／又は酢酸塩の含有量が１，０００ｐｐｍを超えると、溶融成形時、特に長時間に及ぶ溶融成形時にゲル化し易くなり、ブロー成形容器１の外観が不良となる場合がある。
【００５８】
［リン化合物］
上記（Ａ）層４は、リン化合物をさらに含有することが好ましい。ブロー成形容器１は、リン化合物をさらに含有する（Ａ）層４を備えることにより、ゲル・ブツ等の欠陥の発生及び着色がより抑制され、外観性を向上させることができる。
【００５９】
上記リン化合物としては、例えばリン酸、亜リン酸等の各種リン酸、リン酸塩等が挙げられる。
【００６０】
上記リン酸塩としては、第１リン酸塩、第２リン酸塩及び第３リン酸塩のいずれの形でもよい。また、そのカチオン種も特に限定されるものではないが、アルカリ金属塩、アルカリ土類金属塩であることが好ましく、これらのうちリン酸２水素ナトリウム、リン酸２水素カリウム、リン酸水素２ナトリウム、リン酸水素２カリウムがより好ましく、リン酸２水素ナトリウム、リン酸水素２カリウムがさらに好ましい。
【００６１】
上記（Ａ）層４におけるリン化合物の含有量としては、１ｐｐｍ以上２００ｐｐｍ以下が好ましく、２ｐｐｍ以上２００ｐｐｍ以下がより好ましく、３ｐｐｍ以上１５０ｐｐｍ以下がさらに好ましく、５ｐｐｍ以上１００ｐｐｍ以下が特に好ましい。ブロー成形容器１は、（Ａ）層４におけるリン化合物の含有量が１ｐｐｍ未満である場合、又は２００ｐｐｍを超える場合には、製造工程において熱安定性が低減し、ゲル・ブツの発生や着色が起こり易くなり、外観性が不十分となるおそれがある。
【００６２】
［その他の任意成分］
上記（Ａ）層４は、本発明の効果を損なわない範囲で、その他の任意成分として、アルカリ金属を含有してもよい。上記アルカリ金属としては、例えばリチウム、ナトリウム、カリウム等が挙げられる。また、上記アルカリ金属は、アルカリ金属塩として含有することもできる。上記アルカリ金属塩とは、例えば一価の金属の脂肪族カルボン酸塩、芳香族カルボン酸塩、金属錯体等である。具体的には酢酸ナトリウム、酢酸カリウム、ステアリン酸ナトリウム、ステアリン酸カリウム、エチレンジアミン四酢酸のナトリウム塩等が挙げられる。これらのうち、酢酸ナトリウム、酢酸カリウムが好ましい。上記アルカリ金属の上記（Ａ）層４における含有量としては、２０ｐｐｍ以上１，０００ｐｐｍ以下が好ましく、５０ｐｐｍ以上５００ｐｐｍ以下がより好ましい。
【００６３】
上記（Ａ）層４は、上記アルカリ金属以外に、酸化防止剤、紫外線吸収剤、可塑剤、帯電防止剤、滑剤、着色剤、充填剤、熱安定剤、他の樹脂、高級脂肪族カルボン酸の金属塩、ハイドロタルサイト化合物等をその他の任意成分として含有してもよい。上記（Ａ）層４は、これらの任意成分を、１種又は２種以上含有してもよく、含有量としては、合計で１質量％以下である。
【００６４】
上記酸化防止剤としては、例えば２，５−ジ−ｔ−ブチルハイドロキノン、２，６−ジ−ｔ−ブチル−ｐ−クレゾール、４，４’−チオビス−（６−ｔ−ブチルフェノール）、２，２’−メチレン−ビス−（４−メチル−６−ｔ−ブチルフェノール）、オクタデシル−３−（３’，５’−ジ−ｔ−ブチル−４’−ヒドロキシフェニル）プロピオネート、４，４’−チオビス−（６−ｔ−ブチルフェノール）等が挙げられる。
【００６５】
上記紫外線吸収剤としては、例えばエチレン−２−シアノ−３，３’−ジフェニルアクリレート、２−（２’−ヒドロキシ−５’−メチルフェニル）ベンゾトリアゾール、２−（２’−ヒドロキシ−５’−メチルフェニル）ベンゾトリアゾール、２−（２’−ヒドロキシ−５’−メチルフェニル）ベンゾトリアゾール、２−（２’−ヒドロキシ−３’−ｔ−ブチル−５’−メチルフェニル）−５−クロロベンゾトリアゾール、２−ヒドロキシ−４−メトキシベンゾフェノン、２，２’−ジヒドロキシ−４−メトキシベンゾフェノン、２−ヒドロキシ−４−オキトシキベンゾフェノン等が挙げられる。
【００６６】
上記可塑剤としては、例えばフタル酸ジメチル、フタル酸ジエチル、フタル酸ジオクチル、ワックス、流動パラフィン、リン酸エステル等が挙げられる。
【００６７】
上記帯電防止剤としては、例えばペンタエリスリットモノステアレート、ソルビタンモノパルミテート、硫酸化ポリオレフィン類、ポリエチレンオキシド、カーボワックス等が挙げられる。
【００６８】
上記滑剤としては、例えばエチレンビスステアロアミド、ブチルステアレート等が挙げられる。
【００６９】
上記着色剤としては、例えばカーボンブラック、フタロシアニン、キナクリドン、インドリン、アゾ系顔料、ベンガラ等が挙げられる。
【００７０】
上記充填剤としては、例えばグラスファイバー、バラストナイト、ケイ酸カルシウム、タルク、モンモリロナイト等が挙げられる。
【００７１】
上記熱安定剤としては、例えばヒンダードフェノール系化合物、ヒンダードアミン系化合物等が挙げられる。
【００７２】
上記他の樹脂としては、例えばポリアミド、ポリオレフィン等が挙げられる。
【００７３】
高級脂肪族カルボン酸の金属塩としては、例えばステアリン酸カルシウム、ステアリン酸マグネシウム等が挙げられる。
【００７４】
なお、ゲル発生防止対策として、上記ハイドロタルサイト系化合物、ヒンダードフェノール系、ヒンダードアミン系熱安定剤、高級脂肪酸カルボン酸の金属塩の１種、又は２種以上を０．０１〜１質量％添加することができる。
【００７５】
＜ＥＶＯＨ含有樹脂組成物の調製方法＞
上記（Ａ）層４は、各成分を含有するＥＶＯＨ含有樹脂組成物により形成することができる。このＥＶＯＨ含有樹脂組成物の製造方法としては、ＥＶＯＨ中に不飽和アルデヒド（ＩＩ）を均一にブレンドでき、最終的に得られる（Ａ）層４において、０．０１ｐｐｍ以上１００ｐｐｍ以下の範囲の不飽和アルデヒド（ＩＩ）を含有させられる製造方法であれば特に限定されないが、
（１）エチレンとビニルエステルとを共重合させる工程、及び
（２）工程（１）により得られた共重合体をケン化する工程
を有するエチレン−ビニルアルコール共重合体含有樹脂組成物の製造方法であって、
上記樹脂組成物中に０．０１ｐｐｍ以上１００ｐｐｍ以下の不飽和アルデヒド（ＩＩ）を含有させることを特徴とする樹脂組成物の製造方法が好ましい。
【００７６】
上記特定量の不飽和アルデヒド（ＩＩ）をＥＶＯＨ含有樹脂組成物中に含有させる方法としては、特に限定されないが、例えば
上記工程（１）において特定量の不飽和アルデヒド（ＩＩ）を添加する方法、
上記工程（２）において特定量の不飽和アルデヒド（ＩＩ）を添加する方法、
上記工程（２）により得られたＥＶＯＨに、特定量の不飽和アルデヒド（ＩＩ）を添加する方法等が挙げられる。しかし、上記工程（１）において特定量の不飽和アルデヒド（ＩＩ）を添加する方法、又は上記工程（２）において特定量の不飽和アルデヒド（ＩＩ）を添加する方法を採用する場合、得られる樹脂組成物中に所望量の不飽和アルデヒド（ＩＩ）を含有させるためには、上記工程（１）における重合反応、上記工程（２）におけるケン化反応で消費される量を考慮して添加量を多くする必要がある。また、重合反応やケン化反応の反応条件により消費される量が変動するため、樹脂組成物中の不飽和アルデヒド（ＩＩ）の含有量を調節することが難しい。したがって、上記工程（２）より後に、上記工程（２）により得られたＥＶＯＨに、特定量の不飽和アルデヒド（ＩＩ）を添加する方法が好ましい。
【００７７】
上記ＥＶＯＨに特定量の不飽和アルデヒド（ＩＩ）を添加する方法としては、例えば不飽和アルデヒド（ＩＩ）を予めＥＶＯＨに配合してペレットを造粒する方法、エチレン−ビニルエステル共重合体のケン化後にペーストを析出させる工程で析出させたストランドに不飽和アルデヒド（ＩＩ）を含浸させる方法、析出させたストランドをカットした後に不飽和アルデヒド（ＩＩ）を含浸させる方法、乾燥樹脂組成物のチップを再溶解したものに不飽和アルデヒド（ＩＩ）を添加する方法、ＥＶＯＨ及び不飽和アルデヒド（ＩＩ）の２成分をブレンドしたものを溶融混練する方法、押出し機の途中からＥＶＯＨ溶融物に不飽和アルデヒド（ＩＩ）をフィードし含有させる方法、不飽和アルデヒド（ＩＩ）をＥＶＯＨの一部に高濃度で配合して造粒したマスターバッチを作成しＥＶＯＨとドライブレンドして溶融混練する方法等が挙げられる。
【００７８】
これらのうち、ＥＶＯＨ中に微量の不飽和アルデヒド（ＩＩ）を均一に分散することができる観点から、上記不飽和アルデヒド（ＩＩ）混合工程としては、不飽和アルデヒド（ＩＩ）を予めＥＶＯＨに配合してペレットを造粒する工程であることが好ましい。具体的には、ＥＶＯＨを水／メタノール混合溶媒等の良溶媒に溶解させた溶液に、不飽和アルデヒド（ＩＩ）を添加し、その混合溶液をノズル等から貧溶媒中に押出して析出及び／又は凝固させ、それを洗浄及び／又は乾燥することにより、ＥＶＯＨに不飽和アルデヒド（ＩＩ）が均一に混合されたペレットを得ることができる。
【００７９】
また、重合工程の後工程で共役ポリエン化合物と同時に不飽和アルデヒド（ＩＩ）を添加することもできる。共役ポリエン化合物と同時に添加することにより、共役ポリエン化合物の補助的な機能を発揮し、熱溶融しにくい物質の生成を抑制する。その結果、外観に優れたフィルムを得ることができる。
【００８０】
上記（Ａ）層４中に不飽和アルデヒド（ＩＩ）以外の各成分を含有させる方法としては、例えば上記ペレットを各成分と共に混合して溶融混練する方法、上記ペレットを調製する際に、不飽和アルデヒド（ＩＩ）と共に同時に各成分を混合する方法、上記ペレットを各成分が含まれる溶液に浸漬させる方法等が挙げられる。なお、上記混合には、リボンブレンダー、高速ミキサーコニーダー、ミキシングロール、押出機、インテンシブミキサー等を用いることができる。
【００８１】
＜（Ｂ）層＞
上記（Ｂ）層６は、上記（Ａ）層４の内面側及び外面側に配置され、Ｆｅｄｏｒｓの式から算出する溶解性パラメータが１１以下である熱可塑性樹脂を主成分とする層である。
【００８２】
ここで、Ｆｅｄｏｒｓの式から算出される溶解性パラメータとは、（Ｅ／Ｖ）１／２で表される値である。上記式中、Ｅは分子凝集エネルギー（ｃａｌ／ｍｏｌ）であり、Ｅ＝Σｅｉで表される。なお、ｅｉは蒸発エネルギーである。また、Ｖは分子容（ｃｍ3／ｍｏｌ）であり、Ｖ＝Σｖｉ（ｖｉ：モル体積）で表される。この式によって算出される溶解性パラメータが１１以下である熱可塑性樹脂は、耐湿性に優れる。
【００８３】
上記（Ｂ）層６が含む上記熱可塑性樹脂としては、上記溶解性パラメータが１１以下の熱可塑性樹脂であれば特に限定されないが、例えば上記溶解性パラメータが１１以下であるポリエチレン（直鎖状低密度ポリエチレン、低密度ポリエチレン、中密度ポリエチレン、高密度ポリエチレン等）、エチレン−酢酸ビニル共重合体、エチレン−プロピレン共重合体、ポリプロピレン、プロピレンと炭素数４〜２０のα−オレフィンとの共重合体、ポリブテンやポリペンテン等のオレフィンの単独重合体又は共重合体、ポリスチレン、ポリ塩化ビニル、ポリ塩化ビニリデン、アクリル系樹脂、ビニルエステル系樹脂、ポリウレタンエラストマー、ポリカーボネート、塩素化ポリエチレン、塩素化ポリプロピレン等が挙げられる。これらのうち、ポリエチレン、エチレン−プロピレン共重合体、エチレン−酢酸ビニル共重合体、ポリプロピレン、ポリスチレンが好ましく、高密度ポリエチレンがより好ましい。
【００８４】
上記高密度ポリエチレンの密度としては、剛性、耐衝撃性、成形性、耐ドローダウン性、耐ガソリン性等の観点から、０．９３ｇ／ｃｍ３以上が好ましく、０．９５ｇ／ｃｍ３以上０．９８ｇ／ｃｍ３以下であることがより好ましく、０．９６ｇ／ｃｍ３以上０．９８ｇ／ｃｍ３以下がさらに好ましい。また、上記高密度ポリエチレンのメルトフローレート（ＭＦＲ）は、０．０１〜０．５ｇ／１０分（１９０℃、２１６０ｇ荷重下）の範囲であることが好ましく、０．０１〜０．１ｇ／１０分の範囲がより好ましい。
【００８５】
なお、上記高密度ポリエチレンは、通常市販品の中から適宜選択して使用することができる。また、上記（Ｂ）層６は、本発明の効果を損なわない限り、（Ａ）層４と同様のその他の任意成分を含んでいてもよい。
【００８６】
＜（Ｃ）層＞
上記（Ｃ）層５は、上記（Ａ）層４と（Ｂ）層６との間に配置され、カルボン酸変性ポリオレフィンを主成分とする層である。上記（Ｃ）層５は、（Ａ）層４と（Ｂ）層６等の他の層との間の接着層として機能させることができる。なお、上記カルボン酸変性ポリオレフィンとは、オレフィン系重合体に、エチレン性不飽和カルボン酸又はその無水物を、付加反応、グラフト反応等により化学的に結合させて得られる、カルボキシル基又はその無水物基を有するオレフィン系重合体のことをいう。
【００８７】
上記エチレン性不飽和カルボン酸又はその無水物としては、例えばモノカルボン酸、モノカルボン酸エステル、ジカルボン酸、ジカルボン酸モノエステル、ジカルボン酸ジエステル、ジカルボン酸無水物等が挙げられる。具体的には、マレイン酸、フマル酸、イタコン酸、無水マレイン酸、無水イタコン酸、マレイン酸モノメチルエステル、マレイン酸モノエチルエステル、マレイン酸ジエチルエステル、フマル酸モノメチルエステル等が挙げられる。これらうち、無水マレイン酸、無水イタコン酸等のジカルボン酸無水物が好ましく、無水マレイン酸がより好ましい。
【００８８】
上記オレフィン系重合体としては、例えば
低密度、中密度又は高密度ポリエチレン、直鎖状低密度ポリエチレン、ポリプロピレン、ボリブテン等のポリオレフィン；
エチレン−酢酸ビニル共重合体、エチレン−アクリル酸エチル共重合体等のオレフィンとこれらのオレフィンと共重合し得るビニルエステル、不飽和カルボン酸エステル等のコモノマーとの共重合体等が挙げられる。これらうち、直鎖状低密度ポリエチレン、酢酸ビニル含有量が５〜５５質量％であるエチレン−酢酸ビニル共重合体、及びアクリル酸エチル含有量８〜３５質量％であるエチレン−アクリル酸エチル共重合体が好ましく、直鎖状低密度ポリエチレン及び酢酸ビニル含有量が５〜５５質量％であるエチレン−酢酸ビニル共重合体がより好ましい。
【００８９】
上記カルボン酸変性ポリオレフィンは、例えばキシレン等の溶媒、過酸化物等の触媒の存在下で、上記オレフィン系重合体に、上記エチレン性不飽和カルボン酸又はその無水物を、付加反応又はグラフト反応により導入することにより得られる。このときのカルボン酸又はその無水物のオレフィン系重合体への付加量若しくはグラフト量（変性度）としては、オレフィン系重合体に対して０．０１〜１５質量％であることが好ましく、０．０２〜１０質量％がより好ましい。
【００９０】
上記カルボン酸変性ポリオレフィンは、１種を単独で使用してもよいし、また２種以上を混合して使用してもよい。
【００９１】
なお、上記（Ｃ）層５は、本発明の効果を損なわない範囲で、カルボン酸変性ポリオレフィン以外に、（Ａ）層４と同様のその他の任意成分を含んでいてもよい。
【００９２】
＜（Ｄ）層＞
上記（Ｄ）層７は、エチレン−ビニルアルコール共重合体、Ｆｅｄｏｒｓの式から算出する溶解性パラメータが１１以下である熱可塑性樹脂、及びカルボン酸変性ポリオレフィンを含有する層である。また、上記（Ｄ）層７は、ブロー成形容器１の製造工程における上記（Ａ）層４、（Ｂ）層６及び（Ｃ）層５の回収物を用いて形成されることが好ましい。特にブロー成形容１の製造工程においては、バリの発生が不可避であるため、ブロー成形容器１がこのような回収層としての（Ｄ）層７をさらに有することで、かかるバリや、検定の不合格品を再利用することによって、ブロー成形容器１の製造時に使用される樹脂のロスを低減することが可能となる。
【００９３】
（Ｄ）層７は、上述の（Ｂ）層６の代わりとして用いることも可能であるが、一般的には（Ｂ）層６よりも（Ｄ）層７の機械的強度が低くなることが多いため、（Ｂ）層６と（Ｄ）層７とを積層して用いることが好ましい。ブロー成形容器１が外部から衝撃を受けた場合には、容器に応力の集中が生じ、応力集中部において衝撃に対する圧縮応力が容器内層側で働き、破損が起こる可能性があることから、強度的に弱い回収層は（Ａ）層４よりも外層側に配置することが好適である。また、バリの発生が多い場合等、多量の樹脂をリサイクルする必要がある場合は、（Ａ）層４の両側に（Ｄ）層７として回収層を配置することもできる。
【００９４】
（Ｄ）層７におけるＥＶＯＨの含有量は、９．０質量％以下であることが好ましい。上記（Ｄ）層７におけるＥＶＯＨの含有量が９質量％を超えると（Ｂ）層６との界面でクラックが発生し易くなり、そのクラックを起点としてブロー成形容器１全体の破壊が起こるおそれがある。
【００９５】
＜ブロー成形容器１の層構成＞
（Ａ）層４の内側にある各層の厚みの合計をＩとし、（Ａ）層４の外側にある各層の厚みの合計をＯとしたときの厚み比（Ｉ／Ｏ）が１／９９〜７０／３０であることが好ましく、１／９９〜５５／４５であることがより好ましく、３０／７０〜５５／４５であることがさらに好ましい。なお、当該ブロー成形容器１の全層又は各層の厚みは、ミクロトームを用いて容器胴部より複数箇所の断面を切り出したサンプルについて、光学顕微鏡観察により求め、全層又はそれぞれの層について平均値を算出し、全層平均厚み又は各層の平均厚みとする。
【００９６】
（Ａ）層４の平均厚みとしては、特に限定されるものではないが、バリア性及び機械強度等の観点から、全層平均厚みの５．０％以下であることが好ましく、０．５％〜５％であることがより好ましく、１．０％〜４．５％がさらに好ましく１．５％〜４．０％が特に好ましい。
【００９７】
（Ｃ）層５の平均厚みとしては、特に限定されるものではないが、全層平均厚みの０．３％〜１２％であることが好ましく、０．６％〜９％がより好ましく、１．２％〜６％がさらに好ましい。接着性樹脂層としての（Ｃ）層５の厚みが小さ過ぎると接着性が低下し、大き過ぎるとコストが上昇することとなり好ましくない。
【００９８】
ブロー成形容器１の全体平均厚みとしては、３００〜１０，０００μｍが好ましく、５００〜８，５００μｍがより好ましく、１，０００〜７，０００μｍがさらに好ましい。なお、これらの全体平均厚みはブロー成形容器１の胴部における平均厚みをいう。全体平均厚みが大き過ぎると重量が大きくなり、例えば自動車等の燃料容器に使用する場合には燃費に悪影響を及ぼし、容器のコストも上昇する。一方全体平均厚みが小さ過ぎると剛性が保てず、容易に破壊されてしまうおそれがある。したがって、容量や用途に対応した厚みを設定することが重要である。
【００９９】
＜ブロー成形容器１の製造方法＞
ブロー成形容器１は、エチレン−ビニルアルコール共重合体を主成分とする樹脂組成物用いてブロー成形する工程を有し、上記樹脂組成物が不飽和アルデヒド（ＩＩ）を含有し、この不飽和アルデヒド（ＩＩ）の上記樹脂組成物における含有量が０．０１ｐｐｍ以上１００ｐｐｍ以下である製造方法により製造することが好ましい。不飽和アルデヒド（ＩＩ）の上記樹脂組成物における含有量としては、０．０１ｐｐｍ以上１００ｐｐｍ以下が好ましく、０．１ｐｐｍ以上３０ｐｐｍ以下がより好ましく、０．１５ｐｐｍ以上２０ｐｐｍ以下がさらに好ましい。具体的には、（Ａ）層４を形成する乾燥ＥＶＯＨ含有樹脂組成物ペレット、（Ｂ）層５を形成する高密度ポリエチレン樹脂等、（Ｃ）層６を形成する接着性樹脂、及び（Ｄ）層７を形成する回収樹脂等を用い、ブロー成形機にて１００℃〜４００℃の温度で、例えば（内）Ｂ／Ｃ／Ａ／Ｃ／Ｄ／Ｂ（外）の４種６層パリソンからブロー成形し、金型内温度１０℃〜３０℃で１０秒間〜３０分間冷却し、全層平均厚み３００μｍ〜１０,０００μｍの中空容器を成形することができる。中空容器は、たとえば燃料タンクやブロー成形ボトル容器などとして用いることができる。
【０１００】
＜その他の実施形態＞
本発明のブロー成形容器は、上記図１の形態に限定されず、少なくとも（Ａ）層を備えていればよい。具体的には、回収層としての（Ｄ）層等を備えなくてもよい。さらに、他の層が積層されてもよい。また、接着性がよい樹脂の組合せを選択することで、接着層としての（Ｃ）層を省略してもよい。
【０１０１】
当該ブロー成形容器の層構成としては、（Ｂ）層を最外層に配置することが好ましい。すなわち、容器内部表面から容器外部表面に向かって、（Ｂ）層／（Ｃ）層／（Ａ）層／（Ｃ）層／（Ｂ）層の配置とすること（以降、（内）Ｂ／Ｃ／Ａ／Ｃ／Ｂ（外）のように表す）が耐衝撃性の観点から好ましい。また、回収層等の（Ｄ）層を含む場合には、例えば（内）Ｂ／Ｃ／Ａ／Ｃ／Ｄ／Ｂ（外）、（内）Ｂ／Ｄ／Ｃ／Ａ／Ｃ／Ｄ／Ｂ（外）、（内）Ｄ／Ｃ／Ａ／Ｃ／Ｄ（外）等の配置が挙げられ、（Ｂ）層の代わりに（Ｄ）層を備える構成でもよい。これらの中でも、上述の実施形態のような（内）Ｂ／Ｃ／Ａ／Ｃ／Ｄ／Ｂ（外）や（内）Ｂ／Ｄ／Ｃ／Ａ／Ｃ／Ｄ／Ｂ（外）の配置が好ましい。なお、（Ａ）〜（Ｄ）層がそれぞれ複数用いられている配置の場合、それぞれの層を構成する樹脂は同一でも異なっていてもよい。
【０１０２】
＜燃料容器＞
本発明の燃料容器は、上述のブロー成形容器を備えており、必要に応じて、例えばフィルター、残量計、バッフルプレート等が備えられる。当該燃料容器は、上述のブロー成形容器を備えることで、外観性、ガス遮蔽性、耐油性等にも優れるため燃料容器として好適に用いられる。ここで、燃料容器とは、自動車、オートバイ、船舶、航空機、発電機、工業用若しくは農業用機器等に搭載された燃料容器、又はこれら燃料容器に燃料を補給するための携帯用燃料容器、さらには、燃料を保管するための容器を意味する。また、燃料としては、ガソリン、特にメタノール、エタノール又はＭＴＢＥ等をブレンドした含酸素ガソリン等が代表例として挙げられるが、その他、重油、軽油、灯油等も含まれるものとする。これらうち、当該燃料容器は、含酸素ガソリン用燃料容器として特に好適に用いられる。
【実施例】
【０１０３】
以下、実施例により本発明を具体的に説明するが、本発明はこれらの実施例によって何ら限定されるものではない。なお、本実施例における各定量は、以下の方法を用いて行った。【０１０４】
［ＥＶＯＨのエチレン含有量及びケン化度］
ＤＭＳＯ−ｄ６を溶媒とした１Ｈ−ＮＭＲ（日本電子株式会社製「ＪＮＭ−ＧＸ−５００型」）により求めた。【０１０５】
［不飽和アルデヒド（ＩＩ）の定量］
５０質量％の２，４−ジニトロフェニルヒドラジン（ＤＮＰＨ）溶液２００ｍｇに、１，１，１，３，３，３−ヘキサフルオロイソプロパノール（ＨＦＩＰ）５０ｍＬ、酢酸１１．５ｍＬ及びイオン交換水８ｍＬを添加し、ＤＮＰＨ調整溶液を作製する。その後、乾燥ＥＶＯＨ含有樹脂組成物ペレット１ｇをＤＮＰＨ調整溶液２０ｍＬに添加し、３５℃にて１時間攪拌溶解させる。この溶液にアセトニトリルを添加してＥＶＯＨ（Ｉ）を沈降させ、溶液を濾過・濃縮し、抽出サンプルを得る。この抽出サンプルを高速液体クロマトグラフィーにて定量分析することで、不飽和アルデヒド（ＩＩ）の量を定量した。また、定量に際しては、それぞれの不飽和アルデヒド（ＩＩ）をＤＮＰＨ調製溶液と反応させて得た標品を用いて作成した検量線を使用した。なお、本願においては、ブロー成形容器における各層中の各成分の含有量として、その層を形成するために用いた乾燥樹脂組成物における含有量を用いた。【０１０６】
［共役ポリエン化合物の定量］
乾燥ＥＶＯＨ含有樹脂組成物ペレットを凍結粉砕により粉砕し、呼び寸法０．１５０ｍｍ（１００メッシュ）のふるい（ＪＩＳ規格Ｚ８８０１−１〜３準拠）によって粗大粒子を除去して得た粉砕物１０ｇをソックスレー抽出器に充填し、クロロホルム１００ｍＬを用いて４８時間抽出処理した。この抽出サンプルを高速液体クロマトグラフィーにて定量分析することで、共役ポリエン化合物の量を定量した。なお、定量に際しては、それぞれの共役ポリエン化合物の標品を用いて作成した検量線を使用した。【０１０７】
［溶液外観（透明性、着色性）］
乾燥樹脂組成物ペレットを空気中１２０℃で１５時間熱処理したペレット１０ｇを３００ｍｌの三角フラスコに取り、水／プロパノール混合溶液（質量比：水／プロパノール＝４５／５５）１００ｍｌを加え、７５℃で３時間攪拌し、目視にて溶液の透明性と着色を評価した。【０１０８】
［モータートルク変動］
乾燥樹脂組成物ペレット６０ｇをラボプラストミル（東洋精機製作所製「２０Ｒ２００」二軸異方向）１００ｒｐｍ、２６０℃で混練し、混練開始から５分後のトルク値が１．５倍になるまでの所要時間を測定した。【０１０９】
＜ＥＶＯＨ（Ｉ）の合成＞
［合成例１］
２５０Ｌの加圧反応槽を用いて以下の条件でエチレン−酢酸ビニル共重合体の重合を実施した。
酢酸ビニル８３．０ｋｇ、
メタノール２６．６ｋｇ、
２，２‘−アゾビスイソブチルニトリル供給量    １１１９．５ｍＬ／ｈｒ
重合温度        ６０℃
重合槽エチレン圧力      ４．９３ＭＰａ
重合時間      ５．０時間
得られた共重合体における酢酸ビニルの重合率は約４０％であった。この共重合反応液にソルビン酸を添加した後、追出塔に供給し、塔下部からのメタノール蒸気の導入により未反応酢酸ビニルを塔頂より除去して、エチレン−酢酸ビニル共重合体の４１％メタノール溶液を得た。このエチレン−酢酸ビニル共重合体のエチレン含有量は３２ｍｏｌ％であった。このエチレン−酢酸ビニル共重合体のメタノール溶液をケン化反応器に仕込み、苛性ソーダ／メタノール溶液（８０ｇ／Ｌ）を、共重合体中のビニルエステル成分に対して０．４当量となるように添加し、メタノールを加えて共重合体濃度が２０％になるように調整した。この溶液を６０℃に昇温し、反応器内に窒素ガスを吹き込みながら約４時間反応させた。この溶液を円形の開口部を有する金板から水中に押し出して析出させ、切断することで直径約３ｍｍ、長さ約５ｍｍのペレットを得た。得られたペレットを遠心分離機で脱液し、さらに大量の水を加え脱液する操作を繰り返した。【０１１０】
［ＥＶＯＨ含有樹脂組成物の調製］
上記脱液したペレット２０ｋｇを、１８０ｋｇの水／メタノール＝４０／６０（質量比）の混合溶媒に入れ、６０℃で６時間攪拌し完全に溶解させた。得られた溶液に不飽和アルデヒド（ＩＩ）、及び共役ポリエン化合物を添加し、さらに１時間攪拌して不飽和アルデヒド（ＩＩ）及び共役ポリエン化合物を完全に溶解させ、樹脂組成物溶液を得た。この樹脂組成物溶液を直径４ｍｍのノズルより、０℃に調整した水／メタノール＝９０／１０（質量比）の凝固浴中に連続的に押出してストランド状に凝固させた。このストランドをペレタイザーに導入して多孔質の樹脂組成物チップを得た。得られた多孔質の樹脂組成物チップを酢酸水溶液及びイオン交換水を用いて洗浄を行った。この洗浄液と樹脂組成物チップを分離して脱液した後、熱風乾燥機に入れて８０℃で４時間乾燥を行い、さらに１００℃で１６時間乾燥を行って、樹脂組成物（乾燥樹脂組成物ペレット）を得た。得られた樹脂組成物における各成分の含有量を上記定量方法により定量し、（Ａ）層における含有量とした。不飽和アルデヒド（ＩＩ）の添加量、浸漬処理用水溶液の各成分の濃度を調節することにより、不飽和アルデヒド（ＩＩ）及び共役ポリエン化合物の含有量が表１に記載の通りとなるように樹脂組成物を調製した。【０１１１】
［合成例２及びＥＶＯＨ含有樹脂組成物の調製］
重合終了後にソルビン酸とクロトンアルデヒドを同時に添加した以外は合成例１と同様に操作し、ペレットを得た。得られたペレット２０ｋｇを１８０ｋｇの水／メタノール＝４０／６０（質量比）の混合溶媒に入れ、６０℃で６時間攪拌し完全に溶解させた。得られた溶液に共役ポリエン化合物としてのソルビン酸を添加し、さらに１時間攪拌してソルビン酸を完全に溶解させ、樹脂組成物溶液を得た。この樹脂組成物溶液を直径４ｍｍのノズルより、０℃に調整した水／メタノール＝９０／１０（質量比）の凝固浴中に連続的に押出してストランド状に凝固させた。このストランドをペレタイザーに導入して多孔質の樹脂組成物チップを得た。得られた多孔質の樹脂組成物チップを酢酸水溶液及びイオン交換水を用いて洗浄した後、酢酸、酢酸ナトリウム、リン酸二水素カリウム及びホウ酸を含む水溶液で浸漬処理を行った。この浸漬処理用水溶液と樹脂組成物チップを分離して脱液した後、熱風乾燥機に入れて８０℃で４時間乾燥を行い、さらに１００℃で１６時間乾燥を行って、樹脂組成物（乾燥樹脂組成物ペレット）を得た。得られた樹脂組成物における各成分の含有量は、上記定量方法を用いて定量した。なお、浸漬処理用水溶液の各成分の濃度を調節することにより、各成分の含有量が表１に記載の通りとなるように樹脂組成物を調製した。【０１１２】
＜ＥＶＯＨ含有樹脂組成物の評価＞
このようにして得られた各ＥＶＯＨ含有樹脂組成物について、以下のように評価した。評価結果を表１に合わせて示す。【０１１３】
（１）溶液外観（透明性、着色）の評価
３時間加熱攪拌した溶液について、目視にて溶液の透明性と着色を下記評価基準により評価した。【０１１４】
（透明性の評価基準）
「良好（Ａ）」：透明、目視で確認できる浮遊物なし。
「やや良好（Ｂ）」：やや白濁、目視で確認できる浮遊物あり。
「不良（Ｃ）」：白濁、浮遊物あり。【０１１５】
（溶液の着色評価基準）
「良好（Ａ）」：無色
「やや良好（Ｂ）」：やや着色
「不良（Ｃ）」：著しく着色【０１１６】
（４）モータートルク変動の評価
加熱状態の粘度変化を以下のように評価した。なお加熱状態での樹脂組成物の粘度は、二次加工時のロングラン性に影響する要因である。
（モータートルク変動の評価基準）
「良好（Ａ）」：６０分以上
「やや良好（Ｂ）」：４０分以上６０分未満
「不良（Ｃ）」：４０分未満【０１１７】
＜回収樹脂の調製＞
上記乾燥ＥＶＯＨ樹脂ペレット４質量部、高密度ポリエチレン樹脂（三井石油化学製  ＨＺ８２００Ｂ、１９０℃−２１６０ｇ荷重におけるＭＦＲ＝０．０１ｇ／１０分）８６質量部、及び接着性樹脂（三井化学製ＡＤＭＥＲ  ＧＴ−６Ａ（商品名）、１９０℃−２１６０ｇにおけるＭＦＲ＝０．９４ｇ／１０分）１０質量部をドライブレンド後、二軸押出し機（「２Ｄ２５Ｗ」、株式会社東洋精機製作所製；２５ｍｍφ、ダイ温度２２０℃、スクリュー回転数１００ｒｐｍ）を用い、窒素雰囲気下で押出しペレット化を行った。さらにモデル回収樹脂を得るために、この押出ペレットをさらに同押出機および同条件で押出しペレット化を実施、同作業を４回（押出機でのブレンドは計５回）実施し回収樹脂を得た。【０１１８】
＜ブロー成形容器の製造＞
［実施例１〜１７、比較例１〜３］
上記乾燥ＥＶＯＨ樹脂ペレット、上記高密度ポリエチレン樹脂、上記接着性樹脂、及び上記回収樹脂を用い、鈴木製工所製ブロー成形機ＴＢ−ＳＴ−６Ｐにて２１０℃で、（内側）高密度ポリエチレン／接着性樹脂／ＥＶＯＨ／接着性樹脂／回収樹脂／樹脂組成物（外側）の４種６層パリソンを２時間放流し、２時間加熱状態のまま運転を停止させた。その後運転を再開し、各所定時間後に製造したブロー成形容器を評価した。なお、ブロー成形容器の製造においては、金型内温度１５℃で２０秒間冷却し、全層厚み１０００μｍ（（内側）高密度ポリエチレン／接着性樹脂／ＥＶＯＨ／接着性樹脂／回収樹脂／樹脂組成物（外側）＝（内側）３４０／５０／４０／５０／４００／１２０μｍ（外側））の５００ｍＬタンクを成形した。このタンクの底面直径は１００ｍｍ、高さは４００ｍｍであった。なお、実施例１〜１１、１３〜１７、比較例１〜５の乾燥ＥＶＯＨ樹脂ペレットは、上記合成例１によって得た。また、実施例１２の乾燥ＥＶＯＨ樹脂ペレットは、上記合成例２によって得た。比較例１の乾燥ＥＶＯＨ樹脂ペレットは、上記合成例１により得ているが、ＥＶＯＨ含有樹脂組成物の調製において不飽和アルデヒド（ＩＩ）に当たるクロトンアルデヒドは添加しなかった。【０１１９】
＜ブロー成形容器の評価＞
このようにして得られた各ブロー成形容器について、以下のように評価した。評価結果を表１に合わせて示す。【０１２０】
［外観性の評価］
再立ち上げ４０分後に成形した５００ｍＬタンクについて、目視にてストリーク及び着色を下記基準にて評価し、外観性の評価とした。【０１２１】
（ストリークの評価基準）
「良好（Ａ）」：ストリークは認められなかった。
「やや良好（Ｂ）」：ストリークが確認された。
「不良（Ｃ）」：多数のストリークが確認された。【０１２２】
（着色の評価基準）
「良好（Ａ）」：無色
「やや良好（Ｂ）」：黄変
「不良（Ｃ）」：著しく黄変【０１２３】
［耐衝撃性評価］
再立ち上げ２０分後、４０分後、及び１０時間後にブロー成形した５００ｍＬタンクに、エチレングリコールを４００ｍＬ充填し、開口部をポリエチレン４０μｍ／アルミ箔１２μｍ／ポリエチレンテレフタレート１２μｍ構成のフィルムで熱シールして蓋をした。このタンクを−４０℃で３日間冷却し、開口部が上になるように６ｍの高さから落下させ、破壊した個数で評価した（ｎ＝１０）。再立ち上げ２０分後の耐衝撃性がセルフパージ性の指標となる。
（耐衝撃性の評価基準）
「良好（Ａ）」：３個未満
「やや良好（Ｂ）」：３個〜６個未満
「不良（Ｃ）」：６個以上【０１２４】
【表１】
0006039650.tif 000002
【０１２５】
表１に示すように、本発明のブロー成形容器は比較例に比べ、ストリークの発生及び着色が抑制され、外観性に優れることがわかった。また、本発明のブロー成形容器は、成形装置の再立ち上げ２０分後に成形されたものであっても耐衝撃性に優れていた。本発明のブロー成形容器は、セルフパージ性に優れるＥＶＯＨ含有樹脂組成物を用いていることで、再立ち上げからわずかな時間で、耐衝撃性を低減させるゲル・ブツ等の発生が起こらなくなることがわかった。
【産業上の利用可能性】
【０１２６】
本発明のブロー成形容器は、ＥＶＯＨの特性としての十分なガス遮蔽性、耐油性を有することに加えて、特定量の不飽和アルデヒド（ＩＩ）を含有する（Ａ）層を備えることで、溶融成形によるゲル・ブツ、ストリーク等の欠陥の発生及び着色が抑制されるため、外観性に優れる。また、上記（Ａ）層が上記特定量の不飽和アルデヒド（ＩＩ）を含有することで、ブロー成形容器の製造工程におけるセルフパージ性にも優れるため、当該ブロー成形容器は低コストで製造することができる。そのため、当該ブロー成形容器は、様々な用途に用いられ、特に燃料容器として好適である。
【符号の説明】
【０１２７】
１  ブロー成形容器
２  容器内部表面
３  容器外部表面
４  （Ａ）層
５  （Ｃ）層
６  （Ｂ）層
７  （Ｄ）層
【図１】
0006039650.tif 000003